가스 스트림 중 질소 산화물을 질소로 전환시키는 방법은 (a) 지지 물질로서 세륨 및 지르코늄으로 구성되는 혼합 산화물 또는 복합 산화물 또는 이들의 혼합물 상에 분산된 1종 이상의 전이 금속; 또는 (b) 비활성 산화물 지지 물질 상에 단일 산화물 또는 이들의 복합 산화물 또는 단일 산화물 및 복합 산화물의 혼합물로서의 산화세륨 및 산화지르코늄이 분산되고, 이들 상에 분산된 1종 이상의 전이 금속으로 구성되는 비-제올라이트 비금속 촉매의 존재 하에 질소 산화물을 질소성 환원제와 접촉시키는 것을 포함한다.
주어진 문장을 읽고 간략하게 요약해주세요.

문장: 
[ 발명의 명칭 ]
비-제올라이트 비금속 ＳＣＲ 촉매NON-ZEOLITE BASE METAL SCR CATALYST
[ 기술분야 ]
본 발명은 암모니아 (NH3)와 같은 질소성 환원제를 사용하여 비-제올라이트, 비-바나듐 비금속 (base matal) 촉매로 가스 스트림 중에 존재하는 질소 산화물 (NOx)을 질소로 선택적으로 촉매적으로 전환하는 방법에 관한 것이며, 특히 촉매가 공지된 비-제올라이트 비금속 촉매와 비교하여 상대적으로 낮은 온도에서 특히 활성인 것인 상기 방법에 관한 것이다.
[ 배경기술 ]
몇몇 화학 반응은 환원제로서 NH3를 사용하는 선택적 촉매성 환원 (SCR) 시스템에서 일어나며, 이들 모두는 NOx를 질소 원소로 환원시키는 바람직한 반응을 나타낸다.  주요 반응 메카니즘은 하기 반응식 (1)로 표시된다.003c#반응식 1003e#4NO + 4NH3 + O2 → 4N2 + 6H2O산소와의 경쟁적이며 비-선택적인 반응은 부차적인 방출물을 생성시킬 수 있거나, 또는 비생산적으로 NH3를 소비할 수 있다.  이와 같은 비-선택적인 한 가지 반응은 하기 반응식 (2)로 표시되는 NH3의 완전 산화이다.003c#반응식 2003e#4NH3 + 5O2 → 4NO + 6H2O또한, NOx 중에 존재하는 NO2의 NH3와의 반응은 하기 반응식 (3)에 따라 진행되는 것으로 생각된다.003c#반응식 3003e#3NO2 + 4NH3 → (7/2)N2 + 6H2O또한, NH3 및 NO 및 NO2 사이의 반응은 하기 반응식 (4)로 표시된다.003c#반응식 4003e#N0 + N02 + 2NH3 → 2N2 + 3H2O상기 반응 (1), (3) 및 (4)의 반응 속도는 반응 온도 및 사용되는 촉매의 종류에 크게 좌우되나, 상기 반응 (4)의 반응 속도는 일반적으로 반응 (1) 및 (3)의 반응 속도의 2배 내지 10배이다.자동차 IC 기관, 특히 린번 (lean-burn) IC 기관으로부터 방출되는 NOx를 처리하기 위한 SCR 기술의 적용은 잘 알려져 있다.  이를 위한 전형적인 종래 기술의 SCR 촉매에는 TiO2 상에 지지된 V2O5/WO3가 포함된다 (WO 99/39809호 참조).  그러나, 바나듐 기재 촉매의 열적 내구성 및 성능은 몇몇 적용에서 허용가능하지 않을 수 있다.내연 기관 배기 가스로부터의 NOx를 처리하기 위해 연구되어온 SCR 촉매의 한 부류는 전이 금속 교환 제올라이트이다 (WO 99/39809호 및 US 4,961,917호 참조).  그러나 사용시에 ZSM-5 및 베타 제올라이트와 같은 특정 알루미노실리케이트 제올라이트는 많은 결점을 가진다.  이들, 특히 Cu/베타 및 Cu/ZSM-5 촉매는 고온 수열 노화 동안 탈알루미늄화될 수 있고, 베타 기재 및 ZSM-5-기재 촉매 모두는 또한 탄화수소에 의해 영향을 받는데, 이것은 비교적 저온에서 촉매 상에 흡착되고 촉매 시스템의 온도가 상승함에 따라 산화되어 상당한 발열을 생성시킴으로써, 촉매를 열적으로 손상시킬 수 있다.  이러한 문제는 저온 개시 동안 촉매 상에 상당량의 탄화수소가 흡착될 수 있는 자동차 디젤 적용분야에서 특히 심각하며, 또한, 베타 및 ZSM-5 제올라이트는 탄화수소에 의해 코크스화되어 촉매 성능이 감소되는 경향이 있다.  따라서, 본 발명자들은 SCR용 전이 금속 교환 제올라이트 및 바나듐 기재 촉매에 대한 대안을 발견하는 것을 연구 목적으로 한다.미국 특허 5,552,128호에는 VIB족 금속의 옥시음이온 (oxyanion)으로 개질된 IVB족 금속 산화물을 포함하고 또한 IB족, IVA족, VA족, VIIB족 및 VIIIB족, 및 이들의 혼합물로 이루어진 군으로부터 선택되는 1종 이상의 금속을 함유하는 산성 고체 성분으로 본질적으로 구성된 촉매의 존재 하에 질소 산화물을 환원제와 접촉시킴으로써 질소 산화물을 질소로 전환하는 방법이 청구되어 있다.  촉매는 수화된 IVB족 금속의 함침, 공-침전 또는 수열 처리 후 VIB족 금속과 접촉시킴으로써 제조할 수 있다.  바람직한 촉매는 본질적으로 철 (VIIIB족), 텅스텐 (VIB족) 및 지르코늄 (IVB족)으로 구성된다.  지르코늄, 텅스텐 및 세륨으로 구성된 촉매 (촉매 B)가 예시되어 있지만, 특허 심사 진행 사항을 살펴보면, 일본 특허 출원 6-190276호를 근거한 심사관의 거절이유를 충족시키기 위하여, 세륨 및 보다 일반적으로 희토류 금속을 청구항으로부터 제외시켰고, 청구항에서 "포함하는"은 "본질적으로 구성되는"으로 제한되었다.일본 특허 출원 6-190276호에는 산화알루미늄 (Al2O3), 산화지르코늄 (ZrO2), 산화이트륨 (Y2O3), 산화칼륨 (Ga2O3) 또는 산화주석 (SnO2) 상에 지지된 염기성 금속 (예컨대, 마그네슘, 칼슘, 스트론튬, 바륨, 나트륨, 칼륨, 루비듐, 세슘, 란타늄 또는 아연) 또는 이의 산화물 및 산성 금속 (예컨대, 텅스텐, 몰리브덴, 코발트, 철, 은 또는 규소) 또는 이의 산화물 모두를 포함하고 환원 기체로서 탄화수소와 함께 질소 산화물과 접촉시킴으로써 선택적 환원 방법에 의해 질소 산화물을 질소로 환원시키는, 비교적 저온 영역에서 탄화수소와 함께 NOx를 선택적으로 환원시키기 위한 촉매가 개시되어 있다.  예시적 예에는 산화텅스텐 또는 산화몰리브덴 및 산화마그네슘 모두로 지지되는 감마 산화알루미늄 및 산화텅스텐 및 산화마그네슘 모두로 지지되는 산화지르코늄이 포함된다.EP 1736232호에는 실리카, 알루미나, 티타니아, 지르코니아 및 산화텅스텐으로부터 선택되는 2종 이상의 산화물로 구성된 복합 산화물 및 희토류 금속 또는 전이 금속 (Cu, Co, Ni, Mn, Cr 및 V은 제외됨)을 활성 구성물로서 함유하는 제1 촉매로 적재되는 제1 반응 유닛, 및 귀금속 및 실리카-알루미나 복합 산화물을 활성 구성물로서 함유하는 제2 촉매로 적재되는 제2 반응 유닛을 포함하는 촉매 시스템이 개시되어 있다.  제1 촉매의 예시적 예에는 복합 산화물 Ce-Ti-SO4-Zr (세륨 및 황을 티타니아-지르코니아 유형 컴플렉스 산화물에 첨가함으로써 수득함), Fe-Si-Al (철을 실리카-알루미나 유형 컴플렉스 산화물에 첨가함으로써 수득함) 및 Ce-W-Zr (세륨을 산화텅스텐-지르코니아 유형 컴플렉스 산화물에 첨가함으로써 수득함)이 포함된다.미국 특허 4,085,193호에는 성분 (A)로서 티탄과 성분 (B)로서 산화물 형태인 몰리브덴 (Mo), 텅스텐 (W), 철 (Fe), 바나듐 (V), 니켈 (Ni), 코발트 (Co), 구리 (Cu), 크롬 (Cr) 및 우라늄 (U)으로 이루어진 군으로부터 선택되는 1종 이상의 금속과의 친밀한 혼합물을 포함하는 질소 산화물을 환원시키기 위한 촉매 조성물, 및 승온에서 질소 산화물 및 분자 산소 및 환원 기체를 함유하는 가스 혼합물과 촉매 조성물을 접촉시키는 것을 포함하는 질소 산화물을 질소로 환원시키는 방법이 개시되어 있다.  Ti-W 및 Ti-W-Fe가 예시되어 있고 Ti-W의 활성은 Zr-W의 활성과 바람직하게 비교되어 있다.미국 특허 4,916,107호에는 산화물 형태인 3종 이상의 금속, 즉 (A) 구성물 (A)로서의 티탄, (B1) 제1 구성물 (B)로서의 텅스텐, 및 (B2) 제2 구성물 (B)로서의 바나듐, 철, 니오븀 및/또는 몰리브덴 중 1종 이상의 금속의 친밀한 혼합물 (구성물 (A) 대 (B)의 금속의 원자 비는 1:0.001 내지 1, 바람직하게는 1:0.003 내지 0.3임)로부터의 질소 산화물의 암모니아와의 선택적 환원을 위한 촉매가 개시되어 있다.JP 52-42464호에는 200 내지 500℃의 온도 범위에서 배기 가스 및 암모니아를 촉매와 접촉시키는 것을 포함하는 배기 가스 중 NOx를 환원시키고 제거하는 방법이 기재되어 있으며, 상기 촉매는 제1 활성 구성성분으로서 산화티탄 50 내지 97％ (원자 백분율), 제2 활성 구성성분으로서 산화세륨 2 내지 49％ (원자 백분율) 및 제3 활성 구성성분으로서 산화몰리브덴, 산화텅스텐, 산화바나듐, 산화철 및 산화구리로부터 선택되는 1종 이상의 화합물 1 내지 30％ (원자 백분율)을 함유한다.  예시적 예에는 Ti-Ce-Cu, Ti-Ce-Fe, Ti-Ce-W 및 Ti-Ce-Mo이 포함된다.GB 1473883호에는 산화물 형태의 철 및 텅스텐을 1:0.001 내지 1의 Fe/W 원자 비로 포함하고 표면적이 5 m2/g 이상이고 300 내지 700℃에서의 소성에 의해 수득할 수 있는, 질소 산화물의 환원을 위한 촉매 조성물이 개시되어 있다.  촉매는 IB, IIA, IIIB, IV, VA, VIA, VIIIB족으로부터의 추가 원소의 산화물 또는 희토류, 예를 들어 Cu, Mg, Al, Si, Ti, Zr, Sn, V, Nb, Cr, Mo, Co, Ni 및 Ce의 산화물을 철을 기준으로 한 원자 비가 1:0.15를 초과하지 않도록 함유할 수 있다.  촉매는 예를 들어 실리카, 알루미나, 실리카-알루미나, 규조토, 산성 백토, 활성 백토, 제올라이트, 티타니아 또는 지르코니아 상에 지지될 수 있으며 함침 또는 침전에 의해 제조될 수 있다.엔. 아포스톨레스쿠 (N. Apostolescu) 등의 문헌 [Applied Catalysis B: Environmental 62 (2006) 104-114]에는 Fe2O3/ZrO2와 비교하여 개선된 SCR 성능을 나타내는,  ZrO2를 1.4 mol％ Fe 및 7.0 mol％ WO3 SCR 촉매로 코팅함으로써 수득할 수 있는 디젤 배기 가스 중 NOx를 처리하기 위한 SCR 촉매가 개시되어 있다.  ZrO2는 ZrO(NO3)2를 히드라진의 수용액에 첨가함으로써 수득한다.  본 발명자의 연구에서, 본 발명자들은 개선된 열안정성 및 SCR 활성을 위해 ZrO2이 정방정계 상으로 존재하는 것이 중요하다는 것을 발견하였다.  본 발명자들은 엔. 아포스톨레스쿠 등의 촉매를 조사하였으며, 이들은 ZrO2 정방정계 상을 얻은 것으로 주장하고 있지만, 이들의 촉매는 본 발명자들이 제조한 ZrO2 함유 촉매만큼의 활성을 나타내지 않는다는 것을 발견하였다.JP 2003-326167호에는 황산화 산화지르코늄으로 구성된 담체 상의 산화텅스텐 또는 산화몰리브덴을 포함하는 내연 기관으로부터의 배기 가스 중 NOx를 처리하기에 적합한 SCR 촉매가 개시되어 있다.SAE 2007-01-0238호에는 NH3-SCR 촉매반응에 사용하기 위한 산성의 도핑된 지르코니아에 대한 연구가 개시되어 있다.  시험된 물질에는 Zr-Si, Zr-Si-W 및 Zr-Ti-Si-W가 포함된다.
[ 발명의 개요 ]

[ 해결하려는 과제 ]
본 발명자들은 비교적 저온에서 미국 특허 5,552,128호의 바람직한 촉매, 즉 Fe-W/ZrO2보다 더 활성인 비-제올라이트, 비-바나듐 비금속 NH3 SCR 촉매를 드디어 발견하였다.  특히, 본 발명자들은 Fe-W/CeZrO2 물질이 특히 저온에서 빠른 SCR 반응 (본원의 상기 반응식 (4))에 대해 Fe-W/ZrO2 촉매보다 상당히 더 우수한 성능을 나타내는 것을 발견하였다.
[ 과제의 해결 수단 ]
제1 측면에 따라, 본 발명은 (a) 지지 물질로서 세륨 및 지르코늄으로 구성되는 혼합 산화물 또는 복합 산화물 또는 이들의 혼합물 상에 분산된 1종 이상의 전이 금속; 또는(b) 비활성 산화물 지지 물질 상에 단일 산화물 또는 이들의 복합 산화물 또는 단일 산화물 및 복합 산화물의 혼합물로서의 산화세륨 및 산화지르코늄이 분산되고, 이들 상에 분산된 1종 이상의 전이 금속으로 구성되는 비-제올라이트 비금속 촉매의 존재 하에 질소 산화물을 질소성 환원제와 접촉시킴으로써 가스 스트림 중 질소 산화물을 질소로 전환시키는 방법을 제공한다.한 실시양태에서, 촉매 중 산화물로서의 세륨 및 지르코늄의 함유물은 CexZr1-xO2이며, 여기서 X는 0.1 내지 0.9이다.혼합 산화물은 고체 용액 중의 혼합 산화물일 수 있다.  본원에 정의된 "복합 산화물"은 2종 이상의 원소로 구성된 실제 혼합 산화물이 아닌, 2종 이상의 원소의 산화물을 포함하는 주로 비정질인 산화물 물질을 의미한다.또다른 실시양태에서, 비금속 촉매는 2종 이상의 전이 금속으로 구성된다.실시양태에서, 1종 이상의 전이 금속 또는 이들 각각은 VIB족 금속, IB족 금속, IVA족 금속, VA족 금속, VIIB족 금속, VIIIB족 금속, 희토류 금속 및 임의의 이들의 2종 이상의 혼합물로 이루어진 군으로부터 선택될 수 있다.  전이 금속 성분 또는 이들 각각은 산화물, 수산화물 또는 유리 금속 (즉, 0가의 원자가)의 형태로 존재할 수 있다.  VIIIB족 금속은 Ni, Co 및 Fe 중 임의의 1종 이상일 수 있고, 본 발명에 사용하기 위한 IVA족 금속의 예시적 예는 Sn 및 Pb이고, VA족 금속에는 Sb 및 Bi가 포함되고, Mn, Tc 및 Re 중 1종 이상이 VIIB족 금속으로서 사용될 수 있고, 희토류 금속에는 Ce가 포함되고, IB족 금속에는 Cu가 포함될 수 있고, Cr, Mo 및 W 중 1종 이상이 VIB족 금속으로 사용될 수 있다.  본 발명자들은 비금속보다 고비용일 뿐만 아니라, 상기 반응식 (2)와 같은 비-선택적 반응을 원치않게 촉진하기 때문에 VIIIB족 귀금속의 사용을 피하는 것을 선호한다.1종 이상의 전이 금속을 Cr, Ce, Mn, Fe, Co, Ni, W 및 Cu로 이루어진 군으로부터 또는 보다 구체적으로 Fe, W, Ce 및 Cu로 이루어진 군으로부터 선택할 수 있다.하나의 특정 실시양태에서, VIB족 금속은 텅스텐이다.또다른 특정 실시양태에서, VIIIB족 금속은 철이다.특정 실시양태에서, 1종 이상의 전이 금속은 텅스텐으로 구성된다.  추가의 특정 실시양태에서, 비금속 촉매의 전이 금속 성분은 철 및 텅스텐으로 구성된다.  그러나, 세리아 기재 촉매에 대해 주목할 점은 이들이 황에 의해 비활성화될 수 있다는 점이다.  본 발명자의 연구를 통해, 본 발명자들은 텅스텐이 세리아가 황산화되려는 경향을 감소시킬 수 있다는 것을 발견하였다.  또한, 텅스텐을 포함하는 전이 금속의 2원 조합물 (예컨대 텅스텐 및 철)은 조합물 중의 비-텅스텐 전이 금속 (이 경우에 Fe)의 황에 대한 저항성을 개선시킨다.  특정 실시양태에서, 본 발명에 따른 촉매는 텅스텐, 세륨 및 지르코늄의 염을 단지 공-침전시키는 것에 의해 수득되지 않는다.  추가의 실시양태에서, 본 발명에 따른 촉매는 세륨 및 지르코늄 염을 공-침전시키고, 이어서 얻어진 생성물에 단지 텅스텐 염을 함침시키고 600℃ 미만의 온도에서 소성시키는 것에 의해 수득되지 않는다.  추가의 실시양태에서, 본 발명에 따른 촉매는 단지 세륨, 지르코늄 및 텅스텐으로만 구성되지 않는다.  즉, 세륨, 지르코늄, 철 및 텅스텐을 포함하는 촉매가 배제되지 않는다.촉매 중에 존재하는 1종 이상의 전이 금속의 총량은 촉매의 총 중량을 기준으로 0.01 내지 50 wt％, 예를 들어 0.1 내지 30 wt％ 또는 0.5 내지 20 wt％일 수 있다.실시양태에서, (b)의 비활성 산화물 지지체는 알루미나, 티타니아, 비-제올라이트 실리카-알루미나, 세리아, 지르코니아 및 임의의 이들의 2종 이상의 혼합물, 복합 산화물 및 혼합 산화물로 이루어진 군으로부터 선택된다.본 발명에 따른 방법에 사용하기 위한 촉매는 수성 전이 금속 염으로의 지지 물질의 함침, 초기 습윤 (incipient wetness) 또는 공-침전을 비롯한 당업자에게 공지된 방법에 의해 수득가능하다.  어떤 제조 경로를 선택하든지 간에, 본 발명의 중요한 측면에서, 본 발명자들은 본 발명에서 사용하기 위한 촉매를 활성화시키기 위해서는 기존 환경에서, 예를 들어 대기 중에서 적절한 기간 동안 승온으로, 예를 들어 600℃ 초과, 예컨대 650℃ 이상 또는 700℃ 이상으로 가열해야 한다는 것을 발견하였다.  본 발명자들은 또한 이 가열 활성화 단계가 지르코니아 상에 분산된 철 및 텅스텐으로 구성된 촉매에 요구된다는 것을 발견하였다.본 발명에 따른 방법에서, 질소 산화물은 100℃ 이상, 예컨대 약 150℃ 내지 170℃의 온도에서 질소성 환원제를 사용하여 환원시킬 수 있다.특정 실시양태에서, 질소 산화물 환원은 산소의 존재 하에 수행된다.본 발명에 따른 방법에서, 촉매 주입구에서의 NH3가 1:1 NH3/NO 및 4:3 NH3/NO2로 계산된 이론적 암모니아의 60％ 내지 200％로 조절되도록 질소성 환원제의 첨가를 조절할 수 있다.실시양태에서, 촉매 주입 가스 중 일산화질소 대 이산화질소의 부피비는 4:1 내지 1:3이다.  이에 대해, 가스 중 일산화질소 대 이산화질소의 비는 촉매의 상류에 위치한 산화 촉매를 사용하여 일산화질소를 이산화질소로 산화시킴으로써 조정할 수 있다.질소성 환원제는 암모니아 자체, 히드라진, 또는 우레아 ((NH2)2CO), 암모늄 카르보네이트, 암모늄 카르바메이트, 암모늄 수소 카르보네이트 및 암모늄 포르메이트로 이루어진 군으로부터 선택되는 암모니아 전구체를 비롯한 임의의 적합한 공급원으로부터 유도될 수 있다.질소 산화물을 함유하는 가스는 임의의 공급원으로부터 유래될 수 있으나, 특히 연소 공정으로부터 유래될 수 있다.  하나의 실시양태에서, 연소 공정은 내연 기관, 예컨대 자동차 린번 내연 기관 내에서의 연료의 연소이다.  특히, 자동차 린번 내연 기관은 디젤 기관일 수 있다.제2 측면에 따라, 본 발명은 (a) 지지 물질로서 세륨 및 지르코늄으로 구성되는 혼합 산화물 또는 복합 산화물 또는 이들의 혼합물 상에 분산된 1종 이상의 전이 금속; 또는(b) 비활성 산화물 지지 물질 상에 단일 산화물 또는 이들의 복합 산화물 또는 단일 산화물 및 복합 산화물의 혼합물로서의 산화세륨 및 산화지르코늄이 분산되고, 이들 상에 분산된 1종 이상의 전이 금속으로 구성되며, 여기서 1종 이상의 전이 금속 또는 이들 각각은 VIB족 금속, IB족 금속, IVA족 금속, VA족 금속, VIIB족 금속, VIIIB족 금속 및 임의의 이들의 2종 이상의 혼합물로 이루어진 군으로부터 선택되는 것인본 발명에 따른 방법에 사용하기 위한 비균질 비-제올라이트 비금속 촉매를 제공한다.특정 실시양태에서, 촉매는 세륨 및 지르코늄으로 구성되는 혼합 산화물 또는 복합 산화물 상에 분산된 철 및 텅스텐으로 구성된다.제3 측면에 따라, 본 발명은 지르코니아 상에 분산된 철 및 텅스텐으로 구성되는 촉매와의 조합으로 본 발명의 제2 측면에 따른 촉매를 포함하는, 본 발명에 따른 방법에 사용하기 위한 비균질 촉매 비-제올라이트 비금속 촉매를 제공한다.  본원에서 "~와의 조합"은 물리적 혼합물; 다른 성분으로 구성되는 제2 영역의 상류에 있는 Fe-W/ZrO2와 같은 하나의 성분으로 구성되는 제1 영역 코팅을 포함하는 기판 모노리스 (monolith); 및 예를 들어 Fe-W/CeZrO2가 Fe-W/ZrO2 상부 층 아래의 층에 위치하는 층상 시스템을 포함한다.본 발명을 보다 완전히 이해할 수 있도록, 첨부된 도면을 참조로서 단지 예시적 목적으로 하기 실시예를 제공한다.
[ 도면의 간단한 설명 ]
도 1은 Fe-W/ZrO2 촉매 및 새로운 Fe/베타 촉매와 비교한 본 발명에 따른 Fe-W/CeO2-ZrO2 촉매에 대한 NOx 전환 프로파일을 나타내는 그래프이고,도 2는 Fe-W/ZrO2, 새로운 Fe/베타 촉매 및 두 촉매의 50:50 물리적 혼합물의 NOx 전환 성능을 비교한 그래프이고,도 3은 새로운 Fe-W/CeZrO2와 새로운 W/CeZrO2 촉매 (모두 본 발명에 따름)의 NOx 전환 성능을 비교한 그래프이다.
[ 발명을 실시하기 위한 구체적인 내용 ]
실시예 1 - 촉매 및 비교 촉매 샘플의 제조 방법Fe/베타 제올라이트 촉매상업적으로 입수가능한 베타 제올라이트 상의 5 wt％ Fe 촉매 (5％Fe/베타 - 비교 실시예)를 다음과 같이 제조하였다.  5 wt％ Fe을 적재하기 위해 요구되는 양의 질산철 (Fe(NO3)3·9H2O)을 탈이온화된 H2O에 용해시켰다.  용액의 총 부피는 지지 샘플의 기공 부피와 동일하였다 (초기 습윤법).  용액을 베타 제올라이트 물질에 첨가하고 얻어진 혼합물을 105℃에서 밤새 건조시키고 500℃에서 1시간 동안 공기 중에서 소성시켰다.Fe-W 촉매ZrO2 상의 5wt％Fe-15wt％W 촉매 (5％Fe-15％W/ZrO2 - 비교 실시예); CexZr1-xO2 (x = 0.2) 상의 5wt％Fe-15wt％W 혼합 산화물 촉매 (5％Fe-15％W/Ce0.2Zr0.8O2 - 본 발명에 따름); CexZr1-xO2 (x = 0.5) 상의 5wt％Fe-15wt％W 혼합 산화물 촉매 (5％Fe-15％W/Ce0.5Zr0.5O2 - 본 발명에 따름); 및 30 wt％ Ce0.75Zr0.25O2 - Al2O3 (감마 알루미나 상에 지지된 세륨 및 지르코늄 단일 또는 복합 산화물 - 30％Ce0.75Zr0.25O2/Al2O3 - 본 발명에 따름)을 다음과 같이 제조하였다.  목적하는 5 wt％ Fe 및 15 wt％ W을 적재하기 위해 요구되는 양의 질산철 (Fe(NO3)3·9H2O) 및 암모늄 메타텅스테이트를 탈이온화된 H2O에 용해시켰다.  용액의 총 부피는 지지 샘플의 기공 부피와 동일하였다 (초기 습윤법).  용액을 지지 물질에 첨가하고 얻어진 혼합물을 105℃에서 밤새 건조시키고 이어서 700℃에서 3시간 동안 소성시켰다.  CexZr1-xO2 (x = 0.5) 상의 15wt％W 혼합 산화물 촉매 (15％W/Ce0.5Zr0.5O2 - 본 발명에 따름)를, 함침 매질 중에 철이 포함되지 않았다는 것을 제외하고는, 유사한 방법으로 제조하였다.지지체: ZrO2 상의 5wt％Fe-15wt％W 촉매를 위해, 상업적으로 입수가능한 Zr(OH)4를 사용하였고; CexZr1-xO2 (x = 0.2) 상의 5wt％Fe-15wt％W 혼합 산화물 촉매를 위해, 상업적으로 입수가능한 Ce0.2Zr0.8O2 물질을 사용하였고; CexZr1-xO2 (x = 0.5) 상의 5wt％Fe-15wt％W 혼합 산화물 촉매를 위해, 상업적으로 입수가능한 Ce0.5Zr0.5O2 물질을 사용하였고; 입자성 감마 알루미나와 적합한 양/농도의 세륨 수화물 및 수성 지르코늄 니트레이트를 조합하여 원하는 적재를 달성한 후 밀링하여 30 wt％ Ce0.75Zr0.25O2-Al2O3를 제조하였다.  이어서 얻어진 물질을 105℃에서 밤새 건조시키고 소성시켰다.실시예 2 - 예시적인 조합 촉매 시스템실시예 1에 따라 각각 제조된 Fe/베타 제올라이트 및 5wt％Fe-15wt％W/ZrO2의 1:1 혼합물을 동일 비율의 두 물질을 함께 블렌딩함으로써 제조하였다.실시예 3 - NH3 SCR 활성 시험 조건최초 샘플을 펠렛화하고, 펠렛을 분쇄하고 이어서 얻어진 분말을 255 내지 350 μm의 체에 통과시켜 실시예 1 및 2에 따라 제조된 촉매의 분말 샘플을 수득하였다.  분말 샘플을 합성 촉매 활성 시험 (SCAT) 반응기에 적재한 후 45,000/시의 공간 속도 (가스 유속 2L/분)에서 질소성 환원제를 포함하는 합성 디젤 배기 가스 혼합물 (100 ppm NO, 100 ppm NO2, 200 pm NH3, 12％ O2, 4.5％ H2O, 4.5％ CO2, 200 ppm CO, 100 ppm C3H6, 20 ppm SO2, 나머지 N2)을 (주입구에서) 사용하여 시험하였다.  샘플을 5℃/분의 속도로 150℃에서 550℃로 램프식 (ramp-wise)으로 가열하고 배기 가스의 조성을 검출하고 이로부터 NOx 환원을 촉진하는 샘플의 활성도를 추론하였다.  결과를 첨부된 도에 나타내었다.도 1로부터, CexZr1-xO2 혼합 산화물 상에 분산된 Fe 및 W을 함유하고 700℃에서 활성화되는 촉매가 NO-NO2 등몰 혼합물 중의 빠른 SCR 반응 (상기 반응 (4))에 대해 특히 저온에서 Fe-W/ZrO2 촉매보다 상당히 더 우수한 성능을 나타내는 것을 볼 수 있다.또한, 촉매의 조성에 따라 저온 활성에서의 개선이 좌우되고, Fe-W/Ce0.5Zr0.5O2로 구성된 샘플은 반응 (4)에 대하여 새로운 Fe/베타 촉매와 비교하여 유사한 저온 활성 (200℃ 미만에서)을 갖음을 볼 수 있다.도 2는 Fe-W/ZrO2 및 Fe/베타 제올라이트 촉매를 조합하면 NO-NO2 공급 혼합물 중에서 전체적인 NH3 SCR 활성 영역이 상당하게 개선됨을 보여준다.  조합된 촉매는 Fe/베타 제올라이트 촉매의 활성으로 인한 우수한 저온 활성, 및 Fe-W/ZrO2 촉매로 인한 우수한 고온 활성을 나타냈다.  즉, 두 촉매 모두의 이점이 혼합물에 포함되었다.  특히 고온 활성은 혼합 촉매 시스템에서 완전히 유지되었다.  이는 이들 조건이 헤비 듀티 디젤 조건과 관계되기 때문에 중요한 것으로 여겨진다.  도 1에 나타난 결과로부터, 본 발명에 사용하기 위한 Fe-W/CeO2-ZrO2 촉매의 저온 기능과 Fe-W/ZrO2을 조합하는 것이 유사한 이점을 나타낼 것임을 예상할 수 있다.또한, 본 발명자들은 물리적 혼합물 이외에, 고온에서 우수한 선택성을 달성하기 위해 유입식 (flowthrough) 기판 모노리스의 주입구의 한 영역에 Fe-W/ZrO2 제형물을 배치하고, Fe-W/CeZrO2 제형물을 촉매 층의 배면의 한 영역에 배치함으로써 두 성분의 유리한 배치를 달성할 수 있다고 믿는다.  Fe-W/CeZrO2가 Fe-W/ZrO2 상부 층 아래의 층에 위치하는 층상 시스템이 유사한 이점을 제공할 것으로 또한 예상한다.도 3은 새로운 15％W/Ce0.5Zr0.5O2 및 새로운 5％Fe-15％W/Ce0.5Zr0.5O2 (둘다 본 발명에 따름)의 활성을 비교한 것이며, 이로부터 W/CeZrO2 물질이 Fe-W/CeZrO2 물질보다 낮은 저온 성능을 나타내지만 고온에서는 Fe-W/CeZrO2와 유사한 성능을 나타낸다는 것을 알 수 있다.  VIIIB족 금속의 존재가 촉매의 성능에 필수적이지 않을 수 있다고 추정된다.  그러나, 결과에서 Fe의 존재가 황을 함유하는 대기 중에서의 희박 수열 노화 (lean hydrothermal ageing) 후에 활성을 유지시킬 수 있다는 것은 알 수 없다.  이에 따라, Fe는 상대적으로 높은 연료 황 업계에서 유리할 수 있다.임의의 불명확함을 회피하기 위해, 본원에서 인용되는 모든 참조 문헌의 전체 내용은 본원에 참조로서 포함된다.